REVENDICATIONS 1. Support d'enregistrement magnétique, caractérisé en ce qu'une couche non magnétique inférieure (4) formée par dispersion d'une poudre non magnétique dans un agent liant est formée sur un matériau de base non magnétique (1) et une couche magnétique supérieure (2) formée par dispersion d'une poudre ferromagnétique dans un agent liant est formée sur la couche non magnétique inférieure (4), où: la poudre ferromagnétique contenue dans ladite couche magnétique supérieure est une poudre magnétique métallique ; et la longueur moyenne L suivant l'axe majeur et l'écart type a de la longueur suivant l'axe majeur satisfont l'expression "0,01 fzm 2. Support d'enregistrement magnétique selon la revendication 1, caractérisé en ce que 50 % en poids, ou plus, de l'agent liant contenu dans la couche magnétique supérieure (2) est un copolymère de chlorure de vinyle dont le degré moyen de polarisation est de 180 ou moins et qui comporte un sel sulfonate métallique comme groupe polaire. 3. Support d'enregistrement magnétique selon la revendication 1, caractérisé en ce que: la couche magnétique supérieure (2) est formée à l'aide d'un revêtement destiné à la couche supérieure qui est préparé par malaxage et dispersion de poudre ferromagnétique et d'agent liant avec un solvant ; et la quantité du composant non volatil au stade du malaxage dudit revêtement magnétique est de 80 à 90 % en poids. 4. Support d'enregistrement magnétique selon la revendicationl, caractérisé en ce que: la rugosité superficielle Ra de la couche magnétique supérieure (2), qui est mesurée à l'aide d'un équipement de mesure de rugosité superficielle optique sans contact, est de 4 nm ou moins ; et cette rugosité superficielle Ra est plus petite que la rugosité de celle des surfaces du matériau de base non magnétique (1) qui est plus petite que la rugosité de l'autre surface. 5. Support d'enregistrement magnétique selon la revendication 1, caractérisé en ce que la couche non magnétique inférieure (4) et la couche magnétique supérieure sont formées par application d'un revêtement destiné à la couche supérieure sur une pellicule de revêtement inférieure alors que la pellicule est dans l'état humide, après que la pellicule de revêtement inférieure a été formée par application d'un revêtement destiné à la couche inférieure sur le matériau de base non magnétique. 6. Support d'enregistrement magnétique, caractérisé en ce qu'une couche non magnétique inférieure (4) formée par dispersion d'une poudre non magnétique dans un agent liant est formée sur un matériau de base non magnétique (1) et une couche magnétique supérieure (2) formée par dispersion d'une poudre ferromagnétique dans un agent liant est formée sur la couche non magnétique inférieure (4), où:: ladite couche magnétique supérieure est formée à l'aide d'un revêtement destiné à la couche supérieure, qui est préparé par addition d'une suspension épaisse de poudre abrasive, préparée par dispersion de la poudre abrasive et d'un agent liant dans un solvant, au revêtement magnétique préparé par malaxage de la poudre ferromagnétique et de l'agent liant avec un solvant; la poudre abrasive contenue dans la suspension épaisse de poudre abrasive est une poudre non organique dont la dureté de Mohs est de 6 ou plus, et dont la taille moyenne des particules primaires est inférieure à 0,10,um; et la taille des particules centrales de la poudre abrasive contenue dans la suspension épaisse de poudre abrasive est plus petite que 0,20,ut immédiatement avant que la suspension épaisse de poudre abrasive soit ajoutée au revêtement magnétique. 7. Support d'enregistrement magnétique selon la revendication 6, caractérisé en ce que la couche non magnétique inférieure (4) et la couche magnétique supérieure (2) sont formées par application d'un revêtement destiné à la couche supérieure sur une pellicule de revêtement inférieure alors que la pellicule est dans l'état humide, après que la pellicule de revêtement inférieure a été formée par application d'un revêtement destiné à la couche inférieure sur le matériau de base non magnétique. 8. Support d'enregistrement magnétique, caractérisé en ce qu'une couche non magnétique inférieure (4) formée par dispersion d'une poudre non magnétique dans un agent liant est formée sur un matériau de base non magnétique (1) et une couche magnétique supérieure (2) formée par dispersion d'une poudre ferromagnétique dans un agent liant est formée sur la couche non magnétique inférieure (4), où:: l'épaisseur de ladite couche magnétique supérieure est de 0,05 à 0,2,ut; l'épaisseur de ladite couche magnétique supérieure est de 1/5, ou moins, de l'épaisseur totale de la couche non magnétique inférieure et de la couche magnétique supérieure; l'épaisseur de ladite couche magnétique supérieure est de 1/20, ou moins, de l'épaisseur du support dans son ensemble; l'épaisseur du matériau de base non magnétique est de 5,cnn, ou moins ; et le module de Young du matériau de base non magnétique est de 1 000 kg/mm2, ou plus. 9. Support d'enregistrement magnétique selon la revendication8, caractérisé en ce que la couche non magnétique inférieure (4) et la couche magnétique supérieure sont formées par application d'un revêtement magnétique sur une pellicule de revêtement non magnétique alors que la pellicule est dans l'état humide, après que la pellicule de revêtement non magnétique a été formée par application d'un revêtement non magnétique sur le matériau de base non magnétique (1). 10. Support d'enregistrement magnétique, caractérisé en ce qu'une couche non magnétique inférieure (4) formée par dispersion d'une poudre non magnétique dans un agent liant est formée sur un matériau de base non magnétique (1) et une couche magnétique supérieure (2) formée par dispersion d'une poudre ferromagnétique dans un agent liant est formée sur la couche non magnétique inférieure (4), où: la longueur suivant l'axe majeur de la poudre non magnétique contenue dans ladite couche non magnétique inférieure est inférieure à 0,2,ut; le rapport de la longueur suivant l'axe majeur à la longueur suivant l'axe mineur de la poudre non magnétique ci-dessus indiquée est supérieur au rapport de la longueur suivant l'axe majeur à la longueur suivant l'axe mineur de la poudre ferromagnétique contenue dans la couche magnétique supérieure. 11. Support d'enregistrement magnétique selon la revendication 10, caractérisé en ce que la poudre non magnétique contenue dans la couche non magnétique inférieure (4) est de l'hématite, qui a été revêtue à l'aide d'au moins l'un des composés que forment un composé d'aluminium et un composé de silicium. 12. Support d'enregistrement magnétique selon la revendication 10, caractérisé en ce que 50 % en poids, ou plus, de l'agent liant contenu dans la couche non magnétique inférieure (4) est un copolymère de chlorure de vinyle dont le degré moyen de polarisation est de 180 ou moins et qui comporte un sel sulfonate métallique comme groupe polaire. 13. Support d'enregistrement magnétique selon la revendication 10, caractérisé en ce que l'agent liant qui compte pour 50 % en poids, ou plus, de l'agent liant contenu dans la couche magnétique supérieure (2) et l'agent liant qui compte pour 50 % en poids, ou plus, de l'agent liant contenu dans la couche non magnétique inférieure (4) sont les mêmes. 14. Support d'enregistrement magnétique selon la revendication 10, caractérisé en ce que la couche non magnétique inférieure (4) et la couche magnétique supérieure (2) sont formées par application d'un revêtement destiné à la couche supérieure sur la pellicule de revêtement inférieure alors que la pellicule est dans l'état humide, après que la pellicule de revêtement inférieure a été formée par application d'un revêtement destiné à la couche inférieure sur le matériau de base non magnétique (1).